(57)【要約】【課題】  抗菌性を備えたポリエステル樹脂成形体、好ましくは抗菌性と昆虫飛来防止性とを兼備したポリエステル樹脂成形体を提供する。【解決手段】  基層１と表面層２とからなる透光性ポリエステル樹脂成形体であって、表面層２に抗菌剤が含有されている構成とする。表面層２に含有された抗菌剤により、成形体の表面に付着した細菌の繁殖が抑制される。５２０ｎｍ以下の波長を実質的に遮断するようにした成形体は、抗菌性と昆虫飛来防止性とを兼備する。【選択図】図１
2005067142.tif 000002
【特許請求の範囲】
【請求項１】
基層と表面層とからなる透光性ポリエステル樹脂成形体であり、表面層に抗菌剤が含有されていることを特徴とするポリエステル樹脂成形体。
【請求項２】
表面層の厚さが１０〜２００μｍであり、抗菌剤の平均粒径が１〜５０μｍであって、その少なくとも一部が表面から露出していることを特徴とする請求項１に記載のポリエステル樹脂成形体。
【請求項３】
抗菌剤が、表面層に０．０５〜５．０重量％含有されていることを特徴とする請求項１又は請求項２に記載のポリエステル樹脂成形体。
【請求項４】
ポリエステル樹脂が、ジカルボン酸とジエチレングリコールと１，４シクロヘキサンジメタノールとの非晶質共重合体であることを特徴とする請求項１〜請求項３のいずれかに記載のポリエステル樹脂成形体。
【請求項５】
ポリエステル樹脂成形体の厚みが１〜１０ｍｍであり、５２０ｎｍ以下の波長を実質的に遮断し、且つ厚さ５ｍｍでの全光線透過率が２０〜７０％であることを特徴とする請求項１〜請求項４のいずれかに記載のポリエステル樹脂成形体。
【発明の詳細な説明】
【技術分野】
【０００１】
本発明は、抗菌性を有するポリエステル樹脂成形体に関し、より詳しくは紫外線ないし短波長の可視領域の光を遮断し、走光性昆虫の飛来を抑制する抗菌性ポリエステル樹脂成形体に関する。
【背景技術】
【０００２】
ポリエステル樹脂は、透光性に富み、燃焼したときに有害なガスを発生することがないため、近年種々の用途に使用されている。このポリエステル樹脂のなかでも、グリコール成分をエチレングリコールとシクロヘキサンジメタノールの２成分とした非晶質ポリエステル樹脂は、冷間で折り曲げしても白化せず、且つ製造も容易であるから、シートや板材としての用途が拡大している。その用途の１つとして、出願人は走光性昆虫の飛来を抑制した厚さ１〜１０ｍｍの成形体を開発した（特許文献１参照）。該成形体は、非晶質ポリエステル樹脂に顔料等を添加して５２０ｎｍ以下の波長の光を遮断することで、走光性昆虫の飛来を防止する機能を有することが確認され、食品工場の間仕切り材などに使用されている。
【０００３】
しかし、食品工場等では、昆虫の飛来防止は勿論のこと、細菌の付着、侵入も防止する必要があるから、室内と室外との間仕切りを行なう間仕切り材にも抗菌機能を有することが要求されてきた。
【特許文献１】特開２００３−１２８７９６
【発明の開示】
【発明が解決しようとする課題】
【０００４】
本発明は、上記問題を解決するためになされたものであって、間仕切り材は勿論のこと、食品工場の機械カバー、工場内の通路側壁、容器などに使用される抗菌性を有するポリエステル樹脂成形体を提供することを主な目的とする。
【０００５】
また、抗菌性と昆虫飛来防止性とを兼備する間仕切り材などに使用される成形体を提供することも目的とする。
【課題を解決するための手段】
【０００６】
そのため、本発明に係るポリエステル樹脂成形体は、基層と表面層とからなる透光性ポリエステル樹脂成形体であり、表面層に抗菌剤が含有されていることを特徴とするものである。
【０００７】
このポリエステル樹脂成形体は、表面層の厚さが１０〜２００μｍで、抗菌剤の平均粒径が１〜５０μｍであって、その少なくとも一部が表面から露出していることが好ましく、また、抗菌剤が表面層に０．０５〜５．０重量％含有されていることも好ましい。また、ポリエステル樹脂は、ジカルボン酸とジエチレングリコールと１，４シクロヘキサンジメタノールとの非晶質共重合体であることが好ましい。更に、ポリエステル樹脂成形体の厚みが１〜１０ｍｍであり、５２０ｎｍ以下の波長を実質的に遮断し、且つ厚さ５ｍｍでの全光線透過率が２０〜７０％であることも好ましい。
【発明の効果】
【０００８】
本発明のポリエステル樹脂成形体は、表面層に抗菌剤が含有されているために、その表面に付着した細菌の繁殖が抑制されて、細菌が室内などに侵入することが防止される。そして、抗菌剤が表面より露出していると、抗菌作用が顕著に発揮され、一層細菌の進入を防止できる。
【０００９】
また、ポリエステル樹脂として非晶質ポリエステル樹脂を用いると、該樹脂成形体の衝撃強度が高く、食品機械カバーや間仕切り材や通路壁材などに使用しても破損する恐れがないし、５２０ｎｍ以下の波長を実質的に遮断しても全光線透過率を２０〜７０％に保つことができ、抗菌性と昆虫飛来防止機能を有する透光性成形体とすることができる。
【発明を実施するための最良の形態】
【００１０】
本発明の最良の実施形態を図面に基づいて以下説明する。
【００１１】
図1は、本発明のポリエステル樹脂成形体の断面図であり、走光性昆虫の飛来防止を兼備した抗菌性成形体を示している。その構造は、基層１の両表面に表面層２，２を形成した３層構造の板材であり、表面層２，２には抗菌剤が含有されている。
【００１２】
基層１は、透光性のポリエステル樹脂よりなる層であり、その厚みは１〜１０ｍｍで、該基層１には顔料や染料などの着色剤が添加されていて、５２０ｎｍ以下の波長の光を実質的に遮断するようにオレンジや黄色に着色されている。ここで、実質的に遮断するとは、５２０ｎｍ以下の波長の光を９５％以上、好ましくは９９％以上遮断することをいう。
【００１３】
上記ポリエステル樹脂としては、結晶性ポリエステル樹脂、非晶質ポリエステル樹脂、ポリエステル樹脂とポリカーボネート樹脂との混合樹脂などが用いられる。この中でも、非晶質ポリエステル樹脂からなる成形体は冷間で２次加工できるし、機械的強度も有し、且つ透明性も優れているので、好ましく用いられる。この非晶質ポリエステル樹脂は、ポリエチレンテレフタレートにおけるエチレングリコール成分の１０〜７０％を１，４シクロヘキサンジメタノールに置換した、ジカルボン酸とエチレングリコールと１，４シクロヘキサンジメタノールとの共重合樹脂が代表的な樹脂であり、イーストマンケミカル社より「ＳＰＥＣＴＡＲ」の商品名で販売されている。具体的には、エチレングリコールと１，４シクロヘキサンジメタノールとのモル比を、約７：３とすることで非晶質となされている。このほか、上記共重合樹脂とポリカーボネート樹脂とを混合して耐熱性を向上した樹脂も好ましく用いられる。
【００１４】
上記非晶質ポリエステル樹脂に、顔料や染料などの着色剤を添加して、５２０ｎｍ以下の波長の光を実質的に遮断し、且つ厚さ５ｍｍでの全光線透過率を２０〜７０％、ヘイズ値を０．１〜８．０％となるようにする。顔料等としては、ペリレン系、アンソラキノン系などの公知のものが使用され、オレンジ色又は黄色を呈するように着色することで、走光性昆虫の飛来を防止することができる成形体を得ることができる。全光線透過率が２０％以下では間仕切り材などの向う側が見えにくくなるし、７０％以上では５２０ｎｍ以下の波長の光の遮断が困難となる。より好ましい全光線透過率は３０〜６０％、ヘイズ値は０．１〜３．０％である。
【００１５】
また、非晶質ポリエステル樹脂成形体は、機械的強度に優れ、冷間での曲げなどの２次加工性にも優れるので、食品機械カバーなどに用いても破損することがないうえに、異形品形状が必要なときには冷間で曲げて形状を整えたり、或は真空成形や圧空成形などにより異形品を容易に成形することができる。
【００１６】
このような基層１の両表面には、抗菌剤が含有された表面層２、２が積層されている。該表面層２に用いる樹脂としては、上記基層１に使用される樹脂が用いられるが、非晶質ポリエステルが基層１との密着性などのために最も好ましく使用される。
【００１７】
そして、該表面層２は、顔料を添加して基層１と同じく５２０ｎｍ以下の波長の光の遮断した層にしてもよいが、顔料を添加せずに無色透明の層であってもよく、成形体として５２０ｎｍ以下の波長の光を実質的に遮断すればよい。
【００１８】
抗菌剤としては、銀イオン、銅イオン、亜鉛イオン、アルミニウムイオン、マグネシウムイオンなどの金属イオンを含むゼオライト、ガラス、シリカゲルなどの公知の材料が使用できる。この中でも、透光性樹脂に含有させても透光性を低下させることが少なく、抗菌性能と防黴性能とを有する銀イオン、銅イオン、亜鉛イオンを単独又は組合わせて担持させたガラスは、担持された金属イオンが水や水分の下で極く少量ずつ放出されるので、長期に亘り機能を発揮するので好ましく用いられる。
【００１９】
そして、この抗菌剤の平均粒径は１〜５０μｍであることが好ましく、表面層２の厚みを１０〜２００μｍにすることで、該抗菌剤の一部を表面層２の表面から露出させることができる。抗菌剤がガラスなどの無機物であると、透光性樹脂とは相溶しないので、表面層２からブリードアウトして表面側に濃縮して表面から露出し易くなり、長期に亘る抗菌性能を有することとなる。好ましくは、粒径が３〜３０μｍ、更に好ましくは５〜２０μｍの抗菌剤を用い、表面層２の厚みを３０〜１００μｍとすることである。
【００２０】
これらの抗菌剤は、表面層２に０．０５〜５．０重量％含有されていることが好ましく、この程度含有させると、表面層２に均一に含有させることで、その表面から抗菌剤を露出させるに十分な量となる。更に好ましい含有量は、０．１〜４．０重量％、最も好ましい含有量は０．１〜２．０重量％である。
【００２１】
上記の如き構成の本発明の走光性昆虫飛来防止を兼備した抗菌性成形体は、非晶質ポリエステル樹脂に着色剤を添加した基層成形用樹脂配合物と、非晶質ポリエステル樹脂に抗菌剤を添加した表層成形用樹脂配合物とを準備し、これを３層共押出し成形用金型を用いて共押出し成形することで容易に製造することができる。或は、それぞれの樹脂配合物で各カレンダーシートを作製し、複数枚の基層用カレンダーシートの上下に表面層用カレンダーシートを重ね合わせた後、熱圧プレスして積層一体化することでも容易に製造することができる。
【００２２】
上記実施形態は、走光性昆虫飛来防止を兼備した抗菌性成形体であるが、抗菌機能のみを有する透光性ポリエステル樹脂成形体であってもよい。この場合は、基層成形用樹脂配合物に顔料等の着色剤を添加せずに成形して得た無色透明の基層１とし、この両面に、抗菌剤を添加した無色透明の表面層２を積層一体化した成形体とすればよい。この無色透明の成形体は、全光線透過率を７０〜９０％、ヘイズ値を０．１〜５．０％とするのが好ましい。その他のポリエステル樹脂、抗菌剤、厚み等は前記実施形態と同じであるので、説明を省略する。
【００２３】
上記各実施形態は、基層１の両面に表面層２を形成したポリエステル樹脂成形体を示したが、片面のみに表面層２を形成してもよい。この場合、表面層２を有さない面は、基層１が最外層になっていてもよいが、図２に示すように、抗菌機能を発揮する表面層２とは反対側の基層表面に制電層やハードコート層や親水性コート層などの機能層３を形成してもよい。制電性機能層３であると塵媒などが付着せず塵などが室内や食品機械内部に入り込むのを防止できる。また、ハードコート機能層３があると長期に亘り傷がつき難く透明性を維持できる。さらに親水性コート機能層３があると、防曇効果を付与できる。
【００２４】
以下、実施例に基づいて具体的に説明する。
【００２５】
（実施例１）
イーストマンケミカル社製の非晶質ポリエチレンテレフタレート樹脂「ＳＰＥＣＡＲ」に顔料「ペリレン系オレンジ」を０．１０重量％と「ベンゾトリアゾ-ル系紫外線吸収剤」を ０．０５重量％添加した基層用配合物を調整した。また、上記「ＳＰＥＣＡＲ」に銀イオンを担持したガラス粒子からなる抗菌剤を０．５重量％含有させた表層用配合物を調整した。これらの配合物を３層共押出し金型を備えた押出し機に供し、厚さ４．８ｍｍのオレンジ色の基層の両面に、厚さ０．１０ｍｍの各透明表面層が積層された、厚さ５．０ｍｍのオレンジ透明３層共押出し板を成形した。得られた非晶質ポリエチレンテレフタレート樹脂板の色相を日本電飾工業社製の色差計「ＳＺ−Σ８０」を用い、ＪＩＳ  Ｚ８７２９に基づいて測定し、その結果を表１に記載した。また、波長別の透過率を島津製作所製の分光光線透過率測定機「島津自記分光光度計  ＵＶ−３１００」を用いて測定し、その結果を図３に示した。
【００２６】
さらに、このオレンジ透明３層共押出し板を用い、抗菌試験をＪＩＳ  Ｚ２８０１「抗菌加工製品−抗菌性試験法・抗菌効果」に準じて行なった。試験菌としては、大腸菌「Ｅｓｃｈｅｒｉｃｈｉａ  ｃｏｌｉ  ＮＢＲＣ３９７２」を用い、抗菌性能を１枚あたりの生菌数で示した。その結果を表２に記載する。
【００２７】
（実施例２）
実施例１で用いたイーストマンケミカル社製の非晶質ポリエチレンテレフタレート樹脂「ＳＰＥＣＡＲ」を基層用樹脂配合物とした以外は、実施例１と同様にして、厚さ４．８ｍｍの透明基層の両面に、厚さ０．１０ｍｍの抗菌剤を含有した各透明表面層が積層された、厚さ５．０ｍｍである無色透明な３層共押出し板を成形した。この共押出し板の色相と波長別透過率を、実施例１と同様にして測定し、色相を表１に併記すると共に、波長別透過率を図４に示した。また、抗菌試験も実施例１と同様に行い、その結果を表２に併記した。
【００２８】
（比較例１）
実施例１で用いたイーストマンケミカル社製の非晶質ポリエチレンテレフタレート樹脂「ＳＰＥＣＡＲ」に顔料「ペリレン系オレンジ」を０．１０重量％と、「ベンゾトリアゾ-ル系紫外線吸収剤」を０．０５重量％添加した配合物を調整し、これを押出し機に供して、厚さ５．０ｍｍのオレンジ透明単層押出し板を成形した。この単層押出し板の色相と波長別透過率を、実施例１と同様にして測定し、色相を表１に併記すると共に、波長別透過率を図５に示した。また、抗菌試験も実施例１と同様に行い、その結果を表２に併記した。
【００２９】
（比較例２）
実施例１で用いたイーストマンケミカル社製の非晶質ポリエチレンテレフタレート樹脂「ＳＰＥＣＡＲ」を配合物とし、これを押出し機に供して、厚さ５．０ｍｍの無色透明単層押出し板を成形した。この単層押出し板の色相と波長別透過率を実施例１と同様にして測定し、色相を表１に併記すると共に、波長別透過率を図６に示した。また、抗菌試験も実施例１と同様に行い、その結果を表２に併記した。
【００３０】
【表１】
2005067142.tif 000003
【００３１】
【表２】
2005067142.tif 000004
【００３２】
この表１の結果より、表面に抗菌剤を含有させた表面層を形成した実施例１，２は、表面層を形成していない比較例１、２と比較しても、色相、全光線透過率及びヘイズ値において何ら変わることがなく、抗菌剤がこれらに何ら影響しないことがわかった。そして、実施例１及び比較例１は、顔料を添加してオレンジ色となしているので、全光線透過率は共に約４５％程度を示しているが、この程度の透過率であれば透視性は十分有していた。また、ヘイズ値においては、実施例１が比較例１に比べて約１％大きくなっているが、曇りのない透明性は有していた。一方、顔料を添加せずに無色透明となした実施例２と比較例４とは、全光線透過率は共に８６％程度で、ヘイズ値も１．１％、０．１％と、高度の透明性を有している。
【００３３】
また、表２より、抗菌剤を含有した表面層を有する実施例１、２は、２４時間後には生菌数が大幅に減少していて、十分抗菌作用を有していることがわかる。しかし、表面層を有さない比較例１、２は２４時間後には、数値が１０2も大きくなり、生菌が１００倍も増殖していていることがわかる
【００３４】
一方、図３〜図６から、顔料を添加した実施例１（図３）及び比較例１（図５）は、共に、５２０ｎｍ以下の波長の光は全く透過させておらず、走光性昆虫が飛来するのを防止できるものであることがわかる。しかし、無色透明である実施例２（図４）及び比較例４（図６）とは、３５０ｎｍの波長の光であっても約１５％程度透過させ、４００ｎｍの波長の光になると８０％以上透過させており、走光性昆虫の飛来を防止できないことがわかる。
【００３５】
これらの結果より、抗菌剤含有表面層を有した板は、抗菌性能を十分有していることがわかる。また、顔料等を添加することで、５２０ｎｍ以下の波長を遮断することができ、走光性昆虫の飛来を防止できることもわかった。
【産業上の利用可能性】
【００３６】
本発明は、表面層により抗菌作用を発揮するので、食品工場の間仕切り、機械カバー、通路側壁などは勿論のこと、病院、食品販売店、スーパー、食堂、コンビニエンスストアなどにも使用できる。さらに、５２０ｎｍ以下の波長の光を遮断した成形体は、走光性昆虫の飛来も防止でき、抗菌性との両方の性能を要求される上記用途に一層適した成形体となる。
【図面の簡単な説明】
【００３７】
【図１】本発明の一実施形態を示す断面図である。
【図２】本発明の他の実施形態を示す断面図である。
【図３】本発明の成形体の波長別透過率を示すグラフである。
【図４】本発明の他の成形体の波長別透過率を示すグラフである。
【図５】比較例の成形体の波長別透過率を示すグラフである。
【図６】他の比較例の成形体の波長別透過率を示すグラフである。
【符号の説明】
【００３８】
１  基層
２  表面層
３  機能層
【図１】
2005067142.tif 000005
【図２】
2005067142.tif 000006
【図３】
2005067142.tif 000007
【図４】
2005067142.tif 000008
【図５】
2005067142.tif 000009
【図６】
2005067142.tif 000010